СПОСОБ ПРЕДВАРИТЕЛЬНОЙ ОЦЕНКИ ПРИГОДНОСТИ АЛЮМИНИЕВЫХ СПЛАВОВ К ОБРАБОТКЕ МИКРОДУГОВЫМ ОКСИДИРОВАНИЕМ, ТОЛЩИНЫ, ТВЕРДОСТИ И НАПРЯЖЕНИЯ ПРОБОЯ ПОЛУЧАЕМЫХ ПОКРЫТИЙ

Способ предварительной оценки пригодности стандартных алюминиевых сплавов к обработке микродуговым оксидированием, толщины, твердости и напряжения пробоя покрытий, которые можно получить на данных сплавах микродуговым оксидированием, включающий определение химического состава сплавов и оценку влияния их компонентов на пригодность сплавов к обработке микродуговым оксидированием, отличающийся тем, что сначала определяют количественный химический состав всех оцениваемых сплавов и для каждого из них рассчитывают значения трех коэффициентов по формулам:
Cu
Mg
Mn
Fe
Si
Zn
пр
kδ=1-(0,07·C+0,02·C+0,06·C+0,06·C+0,04·C+0,06·C+0,04·C);
Cu
Mg
Mn
Fe
Si
Zn
пр
kH=1-(0,06·C+0,015·C+0,05·C+0,05·C+0,03·C+0,05·C+0,03·C);
Cu
Mg
Mn
Fe
Si
Zn
пр
kU=1-(0,10·C+0,02·C+0,06·C+0,07·C+0,04·C+0,07·C+0,06·C),
Cu
Mg
Mn
Fe
Si
Zn
пр
где kδ, kH, kU - безразмерные коэффициенты, учитывающие влияние компонентов алюминиевых сплавов соответственно на толщину, твердость и напряжение пробоя формируемых на них покрытий; C, C, C, C, C, C, C - содержание в сплавах соответственно меди, магния, марганца, железа, кремния, цинка, прочих компонентов в процентах, затем экспериментально определяют толщину, твердость и напряжение пробоя покрытия, полученного микродуговым оксидированием при определенных условиях на одном выбранном сплаве, далее рассчитывают ожидаемые значения толщины, твердости и напряжения пробоя покрытий, которые можно получить при таких же условиях на остальных сплавах по формулам:
i
i
i
в
в
в
i
i
i
в
в
в
где δ, H, U - рассчитанные ожидаемые значения соответственно толщины, твердости и напряжения пробоя покрытия на любом из оцениваемых сплавов; δ, Н, U - экспериментально определенные значения толщины, твердости и напряжения пробоя покрытия на выбранном сплаве; kδ, kH, kU - безразмерные коэффициенты, рассчитанные для любого из оцениваемых сплавов; kδ, kH, kU - безразмерные коэффициенты, рассчитанные для выбранного сплава, в итоге по расчетным значениям толщины, твердости и напряжения пробоя покрытий определяется пригодность всех оцениваемых сплавов к обработке микродуговым оксидированием.